(57)【要約】      （修正有）【課題】回転アトマイザー用のベルカップの軽量化と強度の向上をめざす。【解決手段】成形された基体４と、塗装機械部品１の、機械的強度を増すため、および／または、化学的および／または電気的および／または摩擦的な機能を向上させるため、の機能的要素５、６とを有し、機能的要素５、６が基体４よりも大きな質量密度を有する材料から構成されることを特徴とする。機能的要素５、６は、基体４の少なくとも一部に塗布されるコーティング５、６である。さらに、対応する製造方法に関連する。【選択図】図２
2015107489.tif 000002
【特許請求の範囲】
【請求項１】
ａ）形状形成基体（４、７）と、
ｂ）塗装機械部品（１）の機械的強度を増すための機能的要素（５、６、８）と、
を備え、
前記機能的要素（５、６、８）が前記基体（４、７）よりも大きな質量密度を有する材料から構成され、
ｃ）前記機能的要素（５、６、８）が、前記基体（４、７）に少なくとも一部が塗布されるコーティング（５、６、８）であり、
前記基体（４、７）の材料厚さと、前記コーティング（５、６、８）の層厚さとの間に一定の厚さ比が存在し、前記コーティング（５、６、８）の層厚さに対する前記基体（４、７）の材料厚さの割合が１から１００の間である、
ことを特徴とする塗装機械部品（１）。
【請求項２】
前記機能的要素（５、６、８）が、前記基体（４）を構成する材料と比較してより大きな質量密度とより大きな強度とを有する材料から構成される硬化性要素である、
ことを特徴とする請求項１に記載の塗装機械部品（１）。
【請求項３】
ａ）前記コーティング（５、６、８）の材料が、前記基体（４、７）を構成する材料とは異なる電気的特性を有し、および／または、
ｂ）前記コーティング（５、６、８）の材料が、前記基体（４、７）を構成する材料とは異なる化学的特性を有し、および／または、
ｃ）前記コーティング（５、６、８）の材料が、前記基体（４、７）を構成する材料とは異なる摩擦特性を有する、
ことを特徴とする請求項１または２に記載の塗装機械部品（１）。
【請求項４】
前記コーティング（５）が、
ａ）金属コーティングであり、
ｂ）セラミックコーティングであり、
ｃ）ダイヤモンドセラミックコーティングであり、
ｄ）炭素含有コーティング（５、６、８）であり、または、
ｅ）ナノ結晶コーティング（５、６、８）である、
ことを特徴とする請求項１乃至３のいずれか１項に記載の塗装機械部品（１）。
【請求項５】
前記コーティング（５、６、８）が、１ｍｍより大きく、５ｍｍよりも小さい層厚さを有する、
ことを特徴とする請求項１乃至４のいずれか１項に記載の塗装機械部品（１）。
【請求項６】
ａ）前記コーティング（５、６、８）が、異なる特性を有し、積み重なって位置する複数の層（８．１〜８．４）を有し、および／または、
ｂ）前記コーティング（５、６、８）が材料勾配を有し、材料特性が前記材料勾配に沿って変化し、および／または、
ｃ）前記材料勾配が前記層（８．１〜８．４）の少なくとも１層において起こり、前記材料特性が前記層の内部で変化し、または、
ｄ）前記材料勾配が複数の層（８．１〜８．４）にわたって前記コーティング（５、６、８）において起こり、前記材料特性が複数の層（８．１〜８．４）にわたって前記コーティング（５，６、８）において変化し、および／または、
ｅ）前記コーティング（５、６、８）および／または前記コーティング（５、６、８）の個々の前記層（８．１〜８．４）が、内側から外側に向けて次第に硬くなる、
ことを特徴とする請求項１乃至５のいずれか１項に記載の塗装機械部品（１）。
【請求項７】
前記コーティング（５、６、８）が、
ａ）摩耗低減層、および／または、
ｂ）剛性増加層、および／または、
ｃ）固着防止層またはスライド層、および／または、
ｄ）耐化学薬品層、および／または、
ｅ）粘着性低減層、
である層（８．１〜８．４）を有する、
ことを特徴とする請求項６に記載の塗装機械部品（１）。
【請求項８】
前記コーティング（５、６、８）が、前記塗装機械部品（１）におけるキャビティ（３）の内壁の少なくとも一部に塗布される、
ことを特徴とする請求項１乃至７のいずれか１項に記載の塗装機械部品（１）。
【請求項９】
前記コーティング（５、６、８）にドーパントがドープされる、
ことを特徴とする請求項１乃至８のいずれか１項に記載の塗装機械部品（１）。
【請求項１０】
ａ）前記塗装機械部品（１）が、塗装される部品のうちの１つに塗装剤を塗布するために用いられていた回転塗布要素であり、および／または、
ｂ）前記コーティング（５、６、８）を有しない前記基体（４、７）は、好適な回転速度強度を有しないが、前記コーティング（５、６、８）を有する完成品の状態では好適な回転速度強度を有する、
ことを特徴とする請求項１乃至９のいずれか１項に記載の塗装機械部品（１）。
【請求項１１】
前記基体（４、７）と前記機能的要素（５、６、８）とをともに有する前記塗装機械部品（１）が、
ａ）０．５ｇ／ｃｍ３または１ｇ／ｃｍ３より大きく、および／または、
ｂ）１０ｇ／ｃｍ３、７ｇ／ｃｍ３または５ｇ／ｃｍ３より小さい、
平均質量密度を有する、
ことを特徴とする請求項１乃至１０のいずれか１項に記載の塗装機械部品（１）。
【請求項１２】
ａ）前記機能的要素（５、６、８）の材料の強度と、前記基体（４、７）の材料の強度との間に一定の強度比が存在し、前記強度比が２より大きく、および／または、
ｂ）前記機能的要素（５、６、８）の材料の質量密度と、前記基体（４、７）の材料の質量密度との間に一定の質量密度比が存在し、前記質量密度比が１より大きく、および／または、５０よりも小さく、および／または、
ｃ）前記基体（４、７）の材料厚さと、前記コーティング（５、６、８）の層厚さとの間に一定の厚さ比が存在し、前記厚さ比が１０よりも大きく、および／または、１００よりも小さい、
ことを特徴とする請求項１乃至１１のいずれか１項に記載の塗装機械部品（１）。
【請求項１３】
請求項１乃至１２のいずれか１項に記載の塗装機械部品（１）を有する回転アトマイザー（２）。
【請求項１４】
請求項１３に記載の回転アトマイザー（２）を有する塗装機器。
【請求項１５】
塗装機械部品（１）を製造する方法であって、
ａ）形状形成基体（４、７）を設ける工程と、
ｂ）前記塗装機械部品（１）の機械的強度を増すための機能的要素（５、６、８）を設ける工程と、
を含み、
前記機能的要素（５、６、８）が前記基体（４、７）よりも大きな質量密度を有する材料から構成され、
ｃ）前記機能的要素（５、６、８）が、前記基体（４、７）の少なくとも一部に塗布されるコーティング（５、６、８）であり、
前記基体（４、７）の材料厚さと、前記コーティング（５、６、８）の層厚さとの間に一定の厚さ比が存在し、前記コーティング（５、６、８）の層厚さに対する前記基体（４、７）の材料厚さの割合が１から１００の間である、
ことを特徴とする製造方法。
【請求項１６】
以下の群から選択される１つの方法を用いて、
ａ）塗装
ｂ）浸漬
ｃ）プラズマコーティング
ｄ）化学気相成長法
ｅ）物理気相成長法
ｆ）プラズマ化学気相成長法
ｇ）無電流金属蒸着
ｈ）亜鉛めっき
前記コーティング（５、６、８）が前記基体（４、７）に塗布される、
ことを特徴とする請求項１５に記載の方法。
【請求項１７】
ａ）前記基体（４、７）がラピッドプロトタイピング法によって製造され、または、
ｂ）前記基体（４、７）が、プラスチック形成法によって製造される、
ことを特徴とする請求項１５または１６に記載の方法。
【発明の詳細な説明】
【技術分野】
【０００１】
本発明は、塗装機械部品、具体的には回転アトマイザー用のベルカップ、および好適な製造方法に関連する。
【背景技術】
【０００２】
車両部品を塗装する現代の塗装工場においては、塗料にかかる遠心力によって塗布される塗料を噴霧および霧化する高速回転ベルカップを有する塗料塗布機器として、回転アトマイザーが主として用いられる。
【０００３】
そのようなベルカップを設計する１つの目的は、非常に大きな回転速度のために駆動ユニットとして作動する軸受ユニットまたは圧縮空気タービンにベルカップが及ぼす機械的荷重を低減するために、軽量化を実現することである。さらに、ベルカップの軽量化によって、ベルカップにブレーキをかける際および加速する際に生じる力を最小化し、それゆえに発生する事故の高いリスクを下げ、そしてベルカップの飛び出しの危険性を低減する、という長所がもたらされる。
【０００４】
他方、ベルカップの構造は十分な回転速度強度を実現する必要があり、用いられる材料は十分な強度を示す必要がある。それゆえ、軽量に対して十分な強度を得るために、従来型のベルカップは通常チタンまたはアルミニウムから構成される。
【０００５】
いわゆる結合ベルカップは、特許文献１および特許文献２からも知られている。軽量かつ高い強度のベルカップを得るために、そのような結合ベルカップは比較的小さな強度を有する軽量材料と大きな強度を有する重量材料から構成される材料の組み合わせで構成される。そのため、結合ベルカップはさまざまな材料で構成された多くの部品で構成され、さまざまな部品は組み立て中にお互いに結合される。しかしながら、そのようなタイプの結合ベルカップでもなお、一方における軽量化だけでなく他方における高い強度も得るという設計目標の間の満足のいく妥協を実現していない。
【０００６】
さらなるコーティングが、特許文献３、特許文献４、特許文献５および特許文献６から知られている。
【０００７】
完全を期するため、摩擦低減コーティングまたは摩耗低減コーティングを有する従来型のベルカップにも言及されるべきであるが、コーティングはベルカップの重量および機械的強度には全く影響を及ぼさない。摩耗低減コーティングまたは摩擦低減コーティングを有するそのようなベルカップは、たとえば、特許文献７および特許文献８から知られている。
【先行技術文献】
【特許文献】
【０００８】
【特許文献１】欧州特許第１３１７９６２号明細書
【特許文献２】独国実用新案第２０２００７０１５１１５号明細書
【特許文献３】独国特許出願公開第４４３９９２４号明細書
【特許文献４】米国特許第４３９８４９３号明細書
【特許文献５】国際公開第９０／０１５６８号
【特許文献６】米国特許第５２４９５５４号明細書
【特許文献７】独国特許出願公開第１０１１２８５４号明細書
【特許文献８】独国特許第１０２００６０２２０５７号明細書
【発明の概要】
【発明が解決しようとする課題】
【０００９】
そのため、本発明の目的は、軽量かつ高い強度のベルカップを提供することにある。本発明のさらなる目的は、好適な製造方法を提供することにある。
【課題を解決するための手段】
【００１０】
本目的は、独立項に係る、本発明に係る塗装機械部品および対応する製造方法によって実現される。
【００１１】
本発明は、塗装機械部品（たとえばベルカップ）が、形状形成基体と、機能的要素と、を有し、機能的要素が、塗装機械部品の、機械的強度の増加、および／または、化学的および／または電気的および／または摩擦的な機能の向上を得るのに役立ち、形状形成基体の質量密度よりも大きな質量密度を有する材料から構成される、という全体的な技術的教示を含む。本発明によれば、機能的要素がベルカップの別個の独立した部品として設計されるのではなく、代わりに、基体の少なくとも一部に塗布され、基体に接続されるコーティングから構成されるという特徴が提供される。
【００１２】
本発明の好ましい態様においては、基体上の層状の機能的要素は、形状形成基体の質量密度よりも大きな質量密度と、より大きな強度とを有する材料から構成される硬化性要素である。そのため、基体上のコーティングは、基体と、それゆえに完成された塗装機器部品との機械的強度を上げる。そのことは、ベルカップの回転速度強度を増加させるためにベルカップにとってとりわけ有利である。これらの従来型のコーティングは、ベルカップの剛性も、それゆえにベルカップの回転速度強度も改善せず、たんに研磨機械荷重を印加する時の耐用年数を改善するにすぎないので、摩擦低減コーティングまたは摩耗低減コーティングを有する上述の従来型のベルカップと比べて、このような方法で必須の差が実現される。本発明に係る塗装機械部品（例：ベルカップ）に関しては、機械的強度を増すコーティングが塗装機械部品の剛性を顕著に向上させるので、機械的強度を増すコーティングを有する塗装機械部品の剛性が規定の要件を満たす一方、強度を増すコーティングを有しない基体それ自体は規定の要件を満たさないだろう。
【００１３】
しかしながら、その代わり、塗装機械部品の機械的強度を増すためだけでなく、塗装機械部品の電気的な機能を向上させるためにも機能的要素が役立つ可能性もある。たとえば、基体を構成する材料とは異なる導電率を有する材料からコーティングが構成され得る。
【００１４】
層状の機能的要素が塗装機械部品を化学的に機能を向上させる可能性もある。これをするために、形状形成基体を構成する材料とは異なる化学的特性を有する材料からコーティングが構成され得る。
【００１５】
さらに、本発明の一部として、機械的強度の増加、電気的機能の向上、摩擦および化学的機能の向上の上述の新しい変形を一緒に組み合わせる可能性もある。
【００１６】
たとえば、基体用のコーティングが、金属コーティング、セラミックコーティング、ダイヤモンドセラミックコーティング、炭素含有コーティング、および／または、たとえばブランド名ＭｅｔａＦｕｓｅ（登録商標）でデュポン社によって提供されるナノ結晶金属コーティングのようなナノ結晶コーティングであり得る。コーティングはまた、有機物、無機物または金属物質もしくはこれらの混合物からも構成され得る。
【００１７】
本発明の好ましい一態様においては、コーティングは、数ナノメートルから数ミリメートルまでの範囲となり得る層厚さを有する。そのため、層厚さは、好ましくは、１ｎｍ、５ｎｍ、１０ｎｍ、１００ｎｍより大きく、もしくは、さらに１ｍｍよりも大きい。さらに、層厚さは、好ましくは、５ｍｍ、２ｍｍ、１ｍｍ、５００ｎｍ、２００ｎｍより小さく、もしくはさらに１００ｎｍよりも小さい。しかしながら、機能化されたコーティングの層厚さに関して、本発明は上述の数値範囲に限定されるものではなく、他の層厚さもとり得る。
【００１８】
さらに、本発明の一部として、機能化されたコーティングが、異なる特性を有し、積み重なって位置する複数の層で構成される可能性がある。たとえば、機能化されたコーティングは、摩耗低減コーティング、剛性増加コーティング、固着防止コーティング、および／または、耐化学薬品コーティングから構成され得る。もし機能化されたコーティングが固着防止コーティングを含むのならば、固着防止コーティングが、０．３、０．２、０．１よりも小さい、もしくは、さらに０．０５よりも小さい摩擦係数を有することが好ましい。固着防止コーティングの摩擦係数は好ましくは０．０２〜０．３の範囲であり、摩擦係数は乾燥条件における鋼に対して測定される測定値に基づいている。
【００１９】
さらに、本発明の一部として、コーティングがコーティング層の方向に横向きの材料勾配を有し、層の方向に横向きの材料勾配に沿ってコーティングにおける材料特性が変化するという可能性がある。本発明の一変形においては、材料勾配が少なくとも１つの層の内部で起こり、関連する層の内部で材料特性が変化する。他方、本発明の他の変形においては、材料勾配が複数の層にわたってコーティングの内部で起こり、コーティングにおける材料特性が複数の層にわたって変化し得る。たとえば、コーティング、および／または、コーティングの個々の層が、その内側からその外側に向けて次第に硬くなる可能性がある。
【００２０】
さらに、機能性コーティングが基体の少なくとも一部に塗布されるという事実に言及されるべきである。一方、本発明の一部として、基体の全表面が機能性コーティングによって覆われる可能性が生まれる。しかしながら、他方、機能性コーティングが基体の表面の一部にのみ塗布される可能性もある。
【００２１】
さらに、たとえば、基体の重量を低減するために基体がキャビティを有し、機能性コーティングが基体のキャビティの内壁に塗布され得る可能性もある。
【００２２】
本発明の一部として、模倣品（Ｐｌａｇｉａｔ）と純正部品（Ｏｒｉｇｉｎａｌｔｅｉｌ）とを区別できるために、コーティングにドーパントをドープすることもできる。ベルカップは一定の安全要件を満たす必要があるので、とりわけこれは有意義である。ドーパントによる層のドーピングは半導体の技術分野においても知られており、それゆえにこれ以上の詳細をここに記載する必要はない。コーティングをドーピングするプロセスにおいては、同じ方法で純正部品の全てをドープすることが可能であり、個々の純正部品の間では区別することができなくても、ドーピングに基づいて模倣品を認識することが可能である。本発明の一部として、符号化に基づいて個々の純正部品を後に個別に特定することができるために、個々の純正部品の符号化がドーピングプロセスの一部として行われる可能性もある。たとえば、ドーピング強度、ドーピング位置、および／または、ドーパントを変化させて、個々の塗装機械部品の符号化を行うことができる。
【００２３】
上記記載から、塗装機械部品が、好ましくは、塗装される部品のうちの１つに塗装剤を塗布するために用いられていた回転塗布要素であることが既に明らかである。そのような塗布要素の例は、回転アトマイザー用のベルカップおよび噴霧ディスクである。
【００２４】
しかしながら、本発明の記述で用いられる塗装機械部品という用語は、塗布要素に限定されるものではなく、数例挙げるだけだが、色変換器、霧化パーツ、定量ポンプ、ロボットのパーツのような塗装プラントの全ての構成要素をも含む。
【００２５】
基体と、さらなる強度の増加がもたらされるコーティングとは、好ましくは、コーティングを有しない基体が適切な回転速度強度を有しないが、コーティングを有する完成品の状態ではそれを有するように設計される。
【００２６】
さらに、基体を軽量化するために、基体が、好ましくは、プラスチックまたはプラスチック複合材料から構成されていることにも言及される。しかしながら、本発明は、基体を構成する材料としてのプラスチックに限定されるものではなく、他の利用可能な軽量材料を用いることによっても実現され得る。
【００２７】
本発明によって、１ｇ／ｃｍ３から５ｇ／ｃｍ３の範囲に入り得る平均質量密度を有し、基体と機能的要素とを一緒に有する、比較的軽量な塗装機械部品の実現が可能となる。
【００２８】
さらに、本発明に係る塗装機械部品は、一方の、機能的要素を構成する材料の機械的強度と、他方の、基体を構成する材料の強度との間に存在する一定の強度比を有し、機能的要素を構成する材料は通常、基体を構成する材料よりもきわめて大きな強度を有する。引張強度に関する強度比は、好ましくは少なくとも１：４である。
【００２９】
さらに、本発明に係る塗装機械部品（例：ベルカップ）は、機能的要素を構成する材料の質量密度と、基体を構成する材料の質量密度との間に存在する一定の質量密度比を有し、機能的要素を構成する材料は通常、基体を構成する材料よりもきわめて大きな質量密度を有する。質量密度比は、好ましくは１：２０〜１：２の範囲である。
【００３０】
さらに、本発明に係る塗装機械部品は、基体を構成する材料の厚さと、コーティングの層厚さとの間に存在する一定の厚さ比を有し、厚さ比は、好ましくは１０００００：１〜１：１の範囲である。たとえば、厚さ比は、１：２０〜１：２の範囲をとり得る。
【００３１】
さらに、本発明は単一のベルカップに限定されるものではなく、本発明に係るベルカップを有する回転アトマイザーも含むことにも言及される。
【００３２】
さらに、本発明は、上述の、本発明に係るベルカップを有する塗料塗布機器として回転アトマイザーを有する多軸塗装ロボットのような塗装機器をも備える。
【００３３】
本発明は、最終的には、新しい塗装機械部品を製造する好適な製造方法をも含み、本発明に係る製造方法の一部として、機能性コーティングが基体に塗布される。
【００３４】
塗装、浸漬(Ｔａｕｃｈｅｎ)、プラズマコーティング、化学気相成長法（ＣＶＤ）、物理気相成長法（ＰＶＤ）、プラズマＣＶＤ（ＰＡＣＶＤ）、無電流金属蒸着もしくは亜鉛めっきのような様々な方法がこれをするのに用いられ得て、上述のコーティング方法のいずれかの所望の組み合わせもまた可能である。
【００３５】
さらに、たとえば、独国特許出願第１０２００８０４７１１８．６号明細書に記載されたような高速プロトタイピング法を用いて基体が製造され得ることにも言及されるべきである。
【００３６】
あるいは、射出成形法を用いて、または、材料切削法によって、基体が作られる可能性もある。
【００３７】
さらに、本発明によって、これらがコーティングによって紫外線から完全に保護され得るので、たとえば光造形法のために用いられる非耐光性ポリマー（例：ＵＶ架橋ポリマー）の使用が可能になる。
【００３８】
材料の混合で基体を作る可能性もある。たとえば、金属パーツが基体に含まれ得て、金属パーツがねじ込まれ、たとえば、成形され、射出され得る。そのため、たとえば、タービンへの連結部が金属パーツからなることが有意義であり得る。
【００３９】
本発明の他のさらなる有利な態様は従属項において特徴づけられるか、もしくは図面を用いて本発明の好ましい実施態様の記載とともに詳細が後述される。
【図面の簡単な説明】
【００４０】
【図１】回転アトマイザーに搭載された状態の従来型のベルカップの断面図である。
【図２】重量低減用キャビティおよび機械的強度を増すコーティングを有する、本発明に係るベルカップの一部の断面図である。
【図３】他の実施態様における、本発明に係るベルカップの一部の断面図である。
【図４】基体および単層コーティングを有する、本発明に係るベルカップの表面エリアの断面図である。
【図５】４層のコーティングを有する、図４に係る実施態様の変形の図である。
【図６】２層のコーティングを有する、図４に係る実施態様の変形の図である。
【図７】図２における実施態様の変形の図である。
【発明を実施するための形態】
【００４１】
図１における断面図は、部分的にのみ示されている回転アトマイザー２に搭載された状態の従来型のベルカップ１を示す。軽量に対しての高い強度および好適な高速回転速度強度を得るために、ベルカップ１は従来、チタンまたはアルミニウムから構成されている。重量を最小化するためにベルカップ１はキャビティ３も有しているが、図１には示されていない。
【００４２】
図２は、上述され、図１に示されるベルカップ１と部分的に一致する、本発明に係るベルカップ１の断面図を示し、繰り返しを避けるため、対応する細部に用いられる同一の参照符号を伴う上記記載が参照される。
【００４３】
本発明に係るベルカップ１の一つの特徴は、ベルカップ１がプラスチックで作られた形状形成基体４を有し、それゆえに比較的軽量であることである。他方、アルミニウムまたはチタンで作られた図１に係る従来型のベルカップと比較して、基体４はきわめて低い機械的強度を有する。
【００４４】
そのため、求められる機械的強度に達するために、基体４は機械的強度を増すコーティング５を備える。さらに、キャビティ３の内壁も機械的強度を増すコーティング６を備え、ベルカップ１の高い機械的強度を得る。
【００４５】
本実施態様においては、コーティング５、６は、５００μｍの層厚さを有するナノ結晶金属層からなる。
【００４６】
図３に示される実施態様もまた、図２において説明された上述の実施態様と大部分一致するので、繰り返しを避けるために、対応する細部に用いられる同一の参照符号を伴う上記記載が参照される。
【００４７】
本実施態様の一つの特徴は、ベルカップ１がキャビティ３を有するのではなく、代わりに、その外側にコーティング５が設けられることである。
【００４８】
図４における断面図は、模式的形態において、塗装機械部品の機能を向上させるための基体７上の単層のコーティング８を有する塗装機械部品の基体７を示す。本実施態様におけるコーティング８はナノ結晶金属層である。
【００４９】
図５に示される実施態様は図４において説明された上述の実施態様と部分的に一致するので、繰り返しを避けるため、対応する細部に用いられる同一の参照符号を伴う上記記載が参照される。
【００５０】
本実施態様の一つの特徴は、コーティング８が単層ではなく、代わりに、積み重なって位置する４つの層８．１〜８．４で構成されていることである。層８．１〜８．４はさまざまな材料特性を有し、内側から外側に向けてコーティング８の内部に材料勾配が形成される。たとえば、コーティング８における強度、硬度および／または導電率は、その内側からその外側に向けて増加し得る。
【００５１】
同様に、図６に関する実施態様は、上記記載および図４および５に示される実施態様と大部分一致するので、繰り返しを避けるため、対応する細部に用いられる同一の参照符号を伴う上記記載が参照される。
【００５２】
本実施態様の一つの特徴は、コーティング８が２層であり、片方が他方の上に位置する２つの層８．１および８．２を有することである。本実施態様における外側の層８．１は、導電性か絶縁性のどちらであってもよい固着防止層である。他方、下に位置する層８．２は、ナノ結晶金属層または他の導電層である。
【００５３】
図７に示される実施態様は図２で説明された上述の実施態様と大部分一致するので、繰り返しを避けるため、対応する細部に用いられる同一の参照符号を伴う上記記載が参照される。
【００５４】
本実施態様の特徴は、キャビティ３の内壁がコーティングされていないことである。
【００５５】
本発明は上述の実施態様に限定されるものではない。むしろ、多くの可能な変形や修正が存在し、それらは同様に本発明の思想を利用し、それゆえに保護の範囲に含まれる。
【００５６】
［付記１］
塗装機械部品（１）、具体的には回転アトマイザー（２）用のベルカップ（１）であって、
ａ）形状形成基体（４、７）と、
ｂ）前記塗装機械部品（１）の、機械的強度を増すため、および／または、化学的および／または電気的および／または摩擦的な機能の向上のため、の機能的要素（５、６、８）と、
を備え、
前記機能的要素（５、６、８）が前記基体（４、７）よりも大きな質量密度を有する材料から構成され、
ｃ）前記機能的要素（５、６、８）が、前記基体（４、７）に少なくとも一部が塗布されるコーティング（５、６、８）である、
ことを特徴とする塗装機械部品（１）。
［付記２］
前記機能的要素（５、６、８）が、前記基体（４）を構成する材料と比較してより大きな質量密度とより大きな強度とを有する材料から構成される硬化性要素である、
ことを特徴とする付記１に記載の塗装機械部品（１）。  
［付記３］
ａ）前記コーティング（５、６、８）の材料が、前記基体（４、７）を構成する材料とは異なる電気的特性、具体的には異なる導電率、を有し、および／または、
ｂ）前記コーティング（５、６、８）の材料が、前記基体（４、７）を構成する材料とは異なる化学的特性を有し、および／または、
ｃ）前記コーティング（５、６、８）の材料が、前記基体（４、７）を構成する材料とは異なる摩擦特性を有する、
ことを特徴とする付記１または２に記載の塗装機械部品（１）。
［付記４］
前記コーティング（５）が、
ａ）金属コーティングであり、
ｂ）セラミックコーティングであり、
ｃ）ダイヤモンドセラミックコーティングであり、
ｄ）炭素含有コーティング（５、６、８）であり、および／または、
ｅ）ナノ結晶コーティング（５、６、８）であり、および／または、
ｆ）有機物、無機物または金属物質もしくはこれらの混合物から構成される、
ことを特徴とする付記１乃至３のいずれか１つに記載の塗装機械部品（１）。
［付記５］
前記コーティング（５、６、８）が、
ａ）１ｎｍ、５ｎｍ、１０ｎｍ、５０ｎｍ、１００ｎｍ、２００ｎｍ、５００ｎｍ、１ｍｍ、２ｍｍまたは５ｍｍより大きく、および／または、
ｂ）５ｍｍ、２ｍｍ、１ｍｍ、５００ｎｍ、２００ｎｍまたは１００ｎｍよりも小さい、
層厚さを有する、
ことを特徴とする付記１乃至４のいずれか１つに記載の塗装機械部品（１）。
［付記６］
ａ）前記コーティング（５、６、８）が、異なる特性を有し、積み重なって位置する複数の層（８．１〜８．４）を有し、および／または、
ｂ）前記コーティング（５、６、８）が材料勾配を有し、材料特性が前記材料勾配に沿って変化し、および／または、
ｃ）前記材料勾配が前記層（８．１〜８．４）の少なくとも１層において起こり、前記材料特性が前記層の内部で変化し、または、
ｄ）前記材料勾配が複数の層（８．１〜８．４）にわたって前記コーティング（５、６、８）において起こり、前記材料特性が複数の層（８．１〜８．４）にわたって前記コーティング（５，６、８）において変化し、および／または、
ｅ）前記コーティング（５、６、８）および／または前記コーティング（５、６、８）の個々の前記層（８．１〜８．４）が、内側から外側に向けて次第に硬くなる、
ことを特徴とする付記１乃至５のいずれか１つに記載の塗装機械部品（１）。
［付記７］
前記コーティング（５、６、８）が、
ａ）摩耗低減層、および／または、
ｂ）剛性増加層、および／または、
ｃ）固着防止層またはスライド層、具体的には、０．３、０．２、０．１または０．０５より小さい摩擦係数を有する固着防止層または摩擦低減層、および／または、
ｄ）耐化学薬品層、および／または、
ｅ）粘着性低減層、
である層（８．１〜８．４）を有する、
ことを特徴とする付記６に記載の塗装機械部品（１）。
［付記８］
前記コーティング（５、６、８）が、前記塗装機械部品（１）におけるキャビティ（３）の内壁の少なくとも一部に塗布される、
ことを特徴とする付記１乃至７のいずれか１つに記載の塗装機械部品（１）。
［付記９］
前記コーティング（５、６、８）にドーパントがドープされる、
ことを特徴とする付記１乃至８のいずれか１つに記載の塗装機械部品（１）。
［付記１０］
ａ）前記塗装機械部品（１）が、塗装される部品のうちの１つに塗装剤を塗布するために用いられていた回転塗布要素であり、具体的には回転アトマイザー（２）用のベルカップ（１）または噴霧ディスクであり、および／または、
ｂ）前記コーティング（５、６、８）を有しない前記基体（４、７）は、好適な回転速度強度を有しないが、前記コーティング（５、６、８）を有する完成品の状態では好適な回転速度強度を有する、
ことを特徴とする付記１乃至９のいずれか１つに記載の塗装機械部品（１）。
［付記１１］
前記基体（４、７）と前記機能的要素（５、６、８）とをともに有する前記塗装機械部品（１）が、
ａ）０．５ｇ／ｃｍ3または１ｇ／ｃｍ3より大きく、および／または、
ｂ）１０ｇ／ｃｍ3、７ｇ／ｃｍ3または５ｇ／ｃｍ3より小さい、
平均質量密度を有する、
ことを特徴とする付記１乃至１０のいずれか１つに記載の塗装機械部品（１）。
［付記１２］
ａ）前記機能的要素（５、６、８）の材料の強度と、前記基体（４、７）の材料の強度との間に一定の強度比が存在し、前記強度比が１、２または３より大きく、および／または、２０、１０、５または４よりも小さく、および／または、
ｂ）前記機能的要素（５、６、８）の材料の質量密度と、前記基体（４、７）の材料の質量密度との間に一定の質量密度比が存在し、前記質量密度比が１、２または４より大きく、および／または、５０、４０、２０または１０よりも小さく、および／または、
ｃ）前記基体（４、７）の材料厚さと、前記コーティング（５、６、８）の層厚さとの間に一定の厚さ比が存在し、前記厚さ比が、１、１０、１００、１０００、１００００または１０００００よりも大きく、および／または、１０００００、１００００、１０００または１００よりも小さい、
ことを特徴とする付記１乃至１１のいずれか１つに記載の塗装機械部品（１）。
［付記１３］
付記１乃至１２のいずれか１つに記載のベルカップ（１）または噴霧ディスクを有する回転アトマイザー（２）。
［付記１４］
付記１３に記載の回転アトマイザー（２）を有する塗装機器、具体的には多軸塗装ロボット。
［付記１５］
塗装機械部品（１）、具体的には付記１乃至１２のいずれか１つに記載の、具体的には回転アトマイザー（２）用のベルカップ（１）または噴霧ディスク、を製造する方法であって、
ａ）形状形成基体（４、７）を設ける工程と、
ｂ）前記塗装機械部品（１）の、機械的強度を増すため、および／または、化学的および／または電気的および／または摩擦的な機能の向上のため、の機能的要素（５、６、８）を設ける工程と、
を含み、
前記機能的要素（５、６、８）が前記基体（４、７）よりも大きな質量密度を有する材料から構成され、
ｃ）前記機能的要素（５、６、８）が、前記基体（４、７）の少なくとも一部に塗布されるコーティング（５、６、８）である、
ことを特徴とする製造方法。
［付記１６］
以下の群から選択される１つの方法を用いて、
ａ）塗装
ｂ）浸漬
ｃ）プラズマコーティング
ｄ）化学気相成長法
ｅ）物理気相成長法
ｆ）プラズマ化学気相成長法
ｇ）無電流金属蒸着
ｈ）亜鉛めっき
前記コーティング（５、６、８）が前記基体（４、７）に塗布される、
ことを特徴とする付記１５に記載の方法。
［付記１７］
ａ）前記基体（４、７）が、発生的製造方法（generativen Herstellungsverfahrens）、具体的には高速プロトタイピング法、によって製造され、または、
ｂ）前記基体（４、７）が、プラスチック形成法、具体的には、射出成形法または材料切削法、によって製造される、
ことを特徴とする付記１５または１６に記載の方法。
【符号の説明】
【００５７】
１                    ベルカップ
２                    回転アトマイザー
３                    キャビティ
４                    基体
５                    コーティング
６                    コーティング
７                    基体
８                    コーティング
８．１−８．４        層
【図１】
2015107489.tif 000003
【図２】
2015107489.tif 000004
【図３】
2015107489.tif 000005
【図４】
2015107489.tif 000006
【図５】
2015107489.tif 000007
【図６】
2015107489.tif 000008
【図７】
2015107489.tif 000009